ВОДНЫЕ КОМПОЗИЦИИ ДЛЯ МАТИРОВАННЫХ ПОКРЫТИЙ

1. Водная композиция для матированного покрытия, содержащая:
g
(а) акриловые микросферы первого типа в количестве от 10% масс. до 65% масс. в расчете на массу композиции покрытия, при этом их расчетная величина T находится в пределах от -30°C до 10°C, а средний диаметр частиц составляет от 0,1 мкм до 2 мкм;
g
(б) акриловые микросферы второго типа в количестве от 20% масс. до 80% масс. в расчете на массу композиции покрытия, при этом их расчетная величина T находится в пределах от -60°C до 0°C, а средний диаметр частиц составляет от 0,5 мкм до 30 мкм;
(с) полимерное связующее в количестве от 10% масс. до 30% масс. в расчете на массу композиции покрытия, при этом средний диаметр его частиц составляет от 0,03 мкм до 0,5 мкм; а также
(d) скользящую добавку в количестве от 0,1% масс. до 20% масс. в расчете на массу композиции покрытия, при этом добавка содержит силиконовую эмульсию, восковую дисперсию и полиуретановую дисперсию.
2. Водная композиция для матированного покрытия по п. 1, отличающаяся тем, что количество скользящей добавки составляет от 0,1% масс. до 10% масс. в расчете на массу композиции покрытия.
3. Водная композиция для матированного покрытия по п. 1, отличающаяся тем, что силиконовая эмульсия представляет собой эмульсию на основе полидиметилсилоксана.
4. Водная композиция для матированного покрытия по п. 1, отличающаяся тем, что восковую дисперсию выбирают из группы, состоящей из дисперсий карнаубских восков, дисперсий амидных восков, дисперсий парафиновых восков, дисперсий полиолефиновых восков, дисперсий политетрафторэтиленовых восков и сочетания двух или более вышеуказанных компонентов.
5. Способ нанесения водной композиции для матированного покрытия на подложку, включающий:
(а) приготовление водной композиции матированного покрытия, содержащей:
g
(i) акриловые микросферы первого типа в количестве от 10% масс. до 65% масс. в расчете на массу композиции покрытия, при этом их расчетная величина T находится в пределах от -30°C до 10°C, а средний диаметр частиц составляет от 0,1 мкм до 2 мкм;
g
(ii) акриловые микросферы второго типа в количестве от 20% масс. до 85% масс. в расчете на массу композиции покрытия, при этом их расчетная величина T находится в пределах от -60°C до 0°C, а средний диаметр частиц составляет от 0,5 мкм до 30 мкм;
(iii) полимерное связующее в количестве от 10% масс. до 30% масс. в расчете на массу композиции покрытия, при этом средний диаметр его частиц составляет от 0,03 мкм до 0,5 мкм; а также
(iv) скользящую добавку в количестве от 0,1% масс. до 20% масс. в расчете на массу композиции покрытия, при этом добавка содержит силиконовую эмульсию, восковую дисперсию и полиуретановую дисперсию.
(б) нанесение водной композиции для матированного покрытия на подложку; а также
(с) сушку или высыхание нанесенной водной композиции для матированного покрытия.
6. Способ по п. 5, дополнительно включающий перед нанесением водной композиции для матированного покрытия на подложку смешивание композиции для матированного покрытия с полиизоцианатным сшивающим агентом при отношении жидкого покрытия к сшивающему агенту от 100:0,1 до 100:5 в расчете на массу покрытия.
7. Пленка с нанесенным покрытием, содержащая:
водную композицию для матированного покрытия, содержащую:
g
(i) акриловые микросферы первого типа в количестве от 10% масс. до 65% масс. в расчете на массу композиции покрытия, при этом их расчетная величина T находится в пределах от -30°C до 10°C, а средний диаметр частиц составляет от 0,1 мкм до 2 мкм;
g
(ii) акриловые микросферы второго типа в количестве от 20% масс. до 85% масс. в расчете на массу композиции покрытия, при этом их расчетная величина T находится в пределах от -60°C до 0°C, а средний диаметр частиц составляет от 0,5 мкм до 30 мкм;
(iii) полимерное связующее в количестве от 10% масс. до 30% масс. в расчете на массу композиции покрытия, при этом средний диаметр его частиц составляет от 0,03 мкм до 0,5 мкм; а также
(iv) скользящую добавку в количестве от 0,1% масс. до 20% масс. в расчете на массу композиции покрытия, при этом добавка содержит два или более компонентов, выбранных из группы, состоящей из силиконовой эмульсии, восковой дисперсии и полиуретановой дисперсии.
8. Пленка с нанесенным покрытием по п. 7, отличающаяся тем, что подложка содержит по меньшей мере один компонент, выбранный из группы, состоящей из пленок, листов или контейнеров, выполненных из дерева, металла, пластика, кожи, бумаги, винила, тканых тканей, нетканых тканей и сочетания двух или более из вышеуказанных компонентов.